(57)【要約】【課題】簡単な構造で施工が容易な断熱性能の高い断熱材を提供する。  【解決手段】  本考案の断熱材１は、断熱基材２と、該断熱基材２の一面に断熱セラミック層３とを有する。断熱セラミック層３は、アクリルシリコン樹脂とセラミック粒とからなる断熱セラミック塗料が塗布されている。断熱基材２は、発泡スチロール、マグネットシート、又は断熱シートとすることができる。【選択図】図１
0003215864.tif 000002
【実用新案登録請求の範囲】
【請求項１】
断熱基材と、該断熱基材の一面に断熱セラミック層とを有し、前記断熱セラミック層は、アクリルシリコン樹脂とセラミック粒とからなる断熱セラミック塗料が塗布されていることを特徴とする断熱材。
【請求項２】
前記断熱基材は、発泡スチロールからなることを特徴とする請求項１に記載の断熱材。
【請求項３】
前記断熱基材は、マグネットシートであることを特徴とする請求項１に記載の断熱材。
【請求項４】
前記断熱基材は、断熱シートであることを特徴とする請求項１に記載の断熱材。
【請求項５】
前記断熱基材は、ヘルメットの衝撃吸収ライナーであり、該衝撃吸収ライナーの内面又は外面に前記断熱セラミック層が塗布されていることを特徴とする請求項１に記載の断熱材。
【請求項６】
前記断熱基材は、保温ボックスの本体又は蓋体であり、該本体又は蓋体の内面に前記断熱セラミック層が塗布されていることを特徴とする請求項１に記載の断熱材。  
【請求項７】
前記断熱基材は、便座シートであり、該便座シートの上面に前記断熱セラミック層が塗布されていることを特徴とする請求項１に記載の断熱材。
【請求項８】
前記断熱基材は、ブラインドのスラットであり、該スラットの片面又は両面に前記断熱セラミック層が塗布されていることを特徴とする請求項１に記載の断熱材。
【考案の詳細な説明】
【技術分野】
【０００１】
本考案は断熱材に関する。
【背景技術】
【０００２】
特許文献１には、シート状繊維成形体と、その片面に混合粉末を保持させた低熱伝導率の断熱被覆層と、その表面に粉末の剥落防止用の塗布層とを有する高性能断熱材が記載されている。
断熱被覆層は、シート状粉末の片面から混合粉末を真空吸引するか、ピストンによる加圧圧縮又はローラーにより転圧して混合粉末を保持されている。
【０００３】
特許文献２には、基材の片面に粘着剤を塗布して剥離紙を設け、基材の他面に断熱塗料を塗布した断熱シートが記載されている。
基材としては、織布、不織布、０．１ｍ以下の合成樹脂フィルムが使用されている。また断熱塗料は、シリカと水性ラテックスとの混合物を主成分とするのもで、塗膜は０．１５〜２．００ｍｍとされている。
【０００４】
特許文献３には、ふく射率の低いシートと、磁性体を含有するシートとを組合せ一体化したふく射断熱シートが記載されている。
ふく射断熱シートは、ふく射率の低いシートが鉄粉を表面に有する高分子合成シートとともに糸で縫い合わせられ、二重管の内管の外面に巻き付けられる。
【０００５】
特許文献４には、銅箔のベースシート層と、この一面に塗布された微小中空粒子を含む断熱塗料層を有する熱対策シートが記載されている。
ベースシート層は、厚さ３０μｍ〜１５０μｍである。また、断熱塗料層は、プラスチックやガラス、セラミック製のバルーからなる微小中空粒子を含み、その膜厚は５０〜１０００μｍとされている。
【０００６】
特許文献５には、ガスを密封した微小のセラミック製の中空球体からなる断熱球体を、弾性ゴムのラテックスを主要剤とする塗料に混合してなる断熱塗料をシートの表面全面に略均一な塗装厚に塗布した断熱シート材が記載されている。
断熱塗料の、断熱球体が略均一な５〜８層に好ましくは６層の階層状になるように０．３８ｍｍの塗装厚に塗布されている。特許文献５の断熱シートは、紙、ラミネート紙、アルミニウム、銅、織布、不織布、ゴム、プラスチック等の柔軟なシートである。
【先行技術文献】
【特許文献】
【０００７】
【特許文献１】特許第５６１８５６１号明細書
【特許文献２】特開２０１３−１７０６４５号公報
【特許文献３】実願昭５６−０１３７６４号（実開昭５７−１２８４３４号）のマイクロフィルム
【特許文献４】特開２０１３−１２８０３４号公報
【特許文献５】実用新案登録第３０４６１６７号明細書
【考案の概要】
【考案が解決しようとする課題】
【０００８】
特許文献１の断熱材は、混合粉末を保持する工程が必要であり、製造が困難である。
特許文献２，５の断熱材は、フィルムや柔軟なシートに断熱塗料をシートより厚く塗布するので、曲げて使用すると、断熱塗料がひび割れする虞がある。
特許文献３のふく射断熱シートは、糸で縫い合わせる工程を伴うため、製造が困難である。
特許文献４の熱対策シートは、ベースシート層に銅箔が使用され、熱の拡散を目的とするもので、電子部品の発熱防止に使用され、汎用の断熱材としては不向きである。
【０００９】
本考案は、従来の問題点に鑑みてなされたもので、簡単な構造で、製造が容易な断熱性能の高い断熱材を提供することを課題とする。  
【課題を解決するための手段】
【００１０】
本考案は、前記課題を解決するために、断熱基材と、該断熱基材の一面に断熱セラミック層とを有し、前記断熱セラミック層は、アクリルシリコン樹脂とセラミック粒とからなる断熱セラミック塗料が塗布されている断熱材である。
【００１１】
前記断熱基材は、発泡スチロールからなる。
【００１２】
前記断熱基材は、マグネットシートである。
【００１３】
前記断熱基材は、断熱シートである。
【００１４】
前記断熱基材は、ヘルメットの衝撃吸収ライナーであり、該衝撃吸収ライナーの内面又は外面に前記断熱セラミック層が塗布されている。
【００１５】
前記断熱基材は、保温ボックスの本体又は蓋体であり、該本体又は蓋体の内面に前記断熱セラミック層が塗布されている。
【００１６】
前記断熱基材は、便座シートであり、該便座シートの上面に前記断熱セラミック層が塗布されている。
【００１７】
前記断熱基材は、ブラインドのスラットであり、該スラットの片面又は両面に前記断熱セラミック層が塗布されている。
【考案の効果】
【００１８】
本考案によれば、断熱基材の一面に、アクリルシリコン樹脂とセラミック粒とからなる断熱セラミック塗料が塗布されている断熱材であり、膜厚が薄く、構造が簡単で、製造が容易であり、また、断熱基材の断熱作用と断熱セラミック層の遮熱作用による相乗効果により、全体として断熱性能が高いという効果を有している。
【図面の簡単な説明】
【００１９】
【図１】本考案の断熱材の断面図。
【図２】図１の断面の拡大模式図。
【図３】断熱基材にマグネットシートを用いた本考案の断熱材を示す斜視図。
【図４】本考案の断熱材を用いたヘルメットの断面図。
【図５】本考案の断熱材を用いた保温ボックスの断面図。
【図６】本考案の断熱材を用いた便座シートの平面図（ａ）及びその断面図（ｂ）。
【図７】本考案の断熱材を用いたブラインドのスラットの斜視図（ａ）及びその断面図（ｂ）。
【考案を実施するための形態】
【００２０】
以下、本考案の実施形態を添付図面に従って説明する。
【００２１】
図１は、本考案の断熱材１を示す。断熱材１は、断熱基材２と、該断熱基材２の一面に断熱セラミック層３とを有している。
【００２２】
断熱基材２は、板状、管状、湾曲形状等任意の形状を採用することができ、またこれらを任意に成形した成形体であってもよいし、長尺材を巻き付けたロールであってもよい。また、断熱基材２は、曲げたときに、その一面に塗布された断熱セラミック層３が剥離したり、ひび割れしない程度の可撓性、柔軟性を有していてもよい。断熱基材２の材料としては、発泡スチロール、発泡ポリエチレン、発泡ウレタン等の発泡プラスチック系、ポリスチレン、ポリエチレン、ポリウレタン、ポリカーボネート等のプラスチック製断熱シート、マグネットシート、プラスチック製ダンボール、ゴム、コルク、木材等を使用することができる。
【００２３】
断熱セラミック層３は、図２に示すように、アクリルシリコン樹脂４とセラミック粒５とからなる断熱セラミック塗料の層であって、具体的には日進産業（株）製のガイナ（登録商標）が塗布膜厚４００〜６００μｍで塗装されている。なお、断熱セラミック塗料に顔料を添加することにより、任意の色に着色することができる。
【００２４】
断熱基材２への断熱セラミック塗料の塗付方法は、まず、断熱基材２の表面の汚れ、錆、カビ等を落として清浄にし、プライマー、シーラー、サーフェーサー、バインダー、プラサフ等のうち、断熱基材２の種類に応じて選択した塗装下地剤を塗装する。次に、断熱セラミック塗料を、刷毛塗り、ローラー塗装、コテ塗りやエアーガン等による吹付け塗装で塗布した後、夏場で約２時間、冬場で約４時間、自然乾燥させる。断熱セラミック塗料は、断熱・遮熱の場合、０．２ｋｇ／ｍ２×２回塗り、断熱、遮熱、防音の場合、０．２３ｋｇ／ｍ２×２回塗りを行う。また、断熱セラミック塗料は、必要に応じて、１缶１３ｋｇにつき、刷毛、ローラーの場合は０〜１５００ｃｃ、ガン吹きの場合は０〜３０００ｃｃの水で希釈する。
【００２５】
本考案の断熱材１の断熱基材２は、内部を伝わる熱を小さくする。断熱セラミック層３は、塗膜表面で太陽光の近赤外線、熱源からの熱輻射による熱線を反射して、塗膜表面で発熱するのを抑制する。また、断熱セラミック層３のセラミック粒５から遠赤外線を放射して、塗膜の熱を制御する。このように本考案の断熱材１は、断熱基材２の断熱作用と、断熱セラミック層３の遮熱作用との相乗効果により、優れた断熱性を発揮する。
【００２６】
また、本考案の断熱材１は、部屋内外の温度差を低減するので、結露及びカビの発生を防止する。また、断熱セラミック層３の多層のセラミック粒５が音を反射・吸収するので遮音・防音効果がある。さらに、断熱セラミック層３の多層のセラミック粒５により不燃性を有する。
【００２７】
図３は、断熱基材としてマグネットシート２ａを用いた本考案の断熱材１ａである。断熱基材２であるマグネットシートは、フェライトを塩素化ポリエチレンに混入してシート状に成形し、片面のフェライトを着磁したものである。マグネットシートからなる断熱基材２の他面に前述の断熱セラミック層３が塗布されている。図１の断熱基材２にマグネットシート２ａを接着してもよい。
【００２８】
マグネットシート２ａを有する断熱材１ａをオーブントースターやストーブ等の外装板に張り付けることにより、幼児が手で触っても火傷をするのを防止することができる。また、断熱材１ａを車のボンネットやルーフに張り付けることにより、エンジンルームや車内の温度の上昇、あるいは低下を防止することができる。さらに、断熱材１ａを工場内の高温箇所又は冷凍設備の低温箇所のうち人が接近する箇所に張り付けることで、作業者が火傷や凍傷を負うのを防止することができる。
【００２９】
図４は、本考案の断熱材を用いたヘルメット６を示す。ヘルメット６の内面に設けられる衝撃吸収ライナー７は、ヘルメット本体８の内面に沿って略半球状に成形された発泡スチロール製の断熱基材９と、該断熱基材９の内面又は外面あるいは両面に塗布された前述の断熱セラミック層１０とからなっている。断熱セラミック層１０を断熱基材９の外面（衝撃吸収ライナーの外面）に塗布すると、炎天下の直射日光で高温になったヘルメット本体８からの熱が断熱セラミック層１０で反射し、熱が断熱基材９を通って頭部に伝わるのが減少するので、ヘルメット６の内部が高温になるのが抑制され、熱中症を防止することができる。また、断熱セラミック層１０を断熱基材９の内面（衝撃吸収ライナーの内面）に塗布すると、冬季に、頭部から放出される熱が断熱セラミック層１０で反射し、また熱が断熱基材９を通ってヘルメット本体８から外部に逃げるのを防止することができるので、頭部を保温することができる。
【００３０】
図５は、本考案の断熱材を用いた弁当等の宅配用保温ボックス１１である。保温ボックス１１は矩形の容器本体１２と蓋体１３とで構成されている。容器本体１２と蓋体１３は、発泡スチロールからなる断熱基材１４と、内面に塗布された前述の断熱セラミック層１５とからなっている。容器本体１２と蓋体１３の断熱基材１４の内面に塗布された断熱セラミック層１５の表面で内部の熱が反射し、また熱が断熱基材１４を通って外部に逃げるのを防止することができるので、内部の弁当等を保温することができる。
【００３１】
図６は、本考案の断熱材を用いた便座シート１６を示す。便座シート１６は、便座の形状に沿った形状を有し、便座に接着又は吸着させて使用される、便座シート１６は、断熱基材１７とその上面に塗布された前述の断熱セラミック層１８と、該断熱セラミック層１８の上面に設けられたカバー１９とからなっている。カバー１９は、人の皮膚に接触するので、フリース等の不織布で形成されている。断熱セラミック層１８により、人の皮膚の熱が断熱セラミック層１８で反射し、また熱が断熱基材１７を通って便器に逃げるのを防止することができるので、温かく座ることができる。
【００３２】
図７は、本考案の断熱材を用いた窓のブラインドのスラット２０を示す。スラット２０は、断熱シート等の断熱基材２１と、該断熱基材２１の片面又は両面に塗布された前述の断熱セラミック層２２とからなっている。このスラット２０を有するブラインドによれば、夏季には、窓から侵入する日光からの熱がスラット２０の断熱セラミック層２２で反射し、熱が断熱基材２１を通って部屋の内部に伝わるのが減少するので、部屋の内側の温度が高くなるのを防止できる。また、冬季に、部屋の内側の暖房による熱が断熱セラミック層２２で反射し、また熱が断熱基材２１を通って部屋の外部に逃げるのを防止することができるので、部屋の内部を保温することができる。
【実施例】
【００３３】
０．８ｍｍのマグネットシートからなる断熱材に断熱セラミック塗料ガイナ（日進産業（株）製）を約４００μｍ×２回塗りした本考案の断熱材をオーブントースターの天板上面に設置し、オーブントースターの電源をオンしてヒーターを発熱させて３分後に、本考案の断熱材の断熱セラミック層の表面の温度と、断熱材を設置していないオーブントースターの天板上面の温度を測定した。断熱材の表面の温度は３５〜４０度であるのに対し、断熱材の無いオーブントースターの天板上面の温度は６０℃以上であり、本考案の断熱材により、人が手を触れても火傷をしない温度まで、断熱されていることが確認された。
【００３４】
２．５ｍｍのポリプロピレンからなる断熱材に断熱セラミック塗料ガイナ（日進産業（株）製）を約４００μｍ×２回塗りした本考案の断熱材を住宅の窓ガラスの外面に断熱セラミック層が内側を向くように貼り付け、冬期に室内を暖房した状態で、断熱材を貼り付けた窓ガラスの内面の温度と、断熱材を貼り付けていない窓ガラスの内面の温度を測定した。断熱材を貼り付けた窓ガラスの内面の温度は２２．５℃であるのに対し、断熱材を貼り付けていない窓ガラスの内面の温度は１７．５℃であり、本考案の断熱材により窓ガラスの内面の温度の低下が抑制され、断熱性能が高いことが確認された。
【符号の説明】
【００３５】
１…断熱材
１ａ…断熱材
２…断熱基材
２ａ…マグネットシート
３…断熱セラミック層
４…亜栗栖シリコン樹脂
５…セラミック粒
６…ヘルメット
７…衝撃吸収ライナー
８…ヘルメット本体
９…断熱材
１０…断熱セラミック層材
１１…保温ボックス
１２…容器本体
１３…蓋体
１４…断熱基材
１５…断熱セラミック層材
１６…便座シート
１７…断熱基材
１８…断熱セラミック層材
１９…カバー
２０…スラット
２１…断熱基材
２２…断熱セラミック層材
【図１】
0003215864.tif 000003
【図２】
0003215864.tif 000004
【図３】
0003215864.tif 000005
【図４】
0003215864.tif 000006
【図５】
0003215864.tif 000007
【図６】
0003215864.tif 000008
【図７】
0003215864.tif 000009